МЕТАЛЛ СВАРНОГО ШВА, ОБЛАДАЮЩИЙ ВЫСОКОЙ УСТОЙЧИВОСТЬЮ К ВОДОРОДНОМУ ОХРУПЧИВАНИЮ

1. Металл сварного шва, обладающий высокой устойчивостью к водородному охрупчиванию, полученный дуговой сваркой в защитном газе с применением электродной проволоки с флюсовым сердечником, содержащий,  мас.%:
C: от 0,02 до 0,12%, Si: от 0,1 до 0,80%, Mn: от 0,9 до 2,5%, Ni: от 0,20 до 3,5%, Mo: от 0,05 до 1,50%, Ti: от 0,040 до 0,15%, V: от 0,05 до 0,60%, N: 0,015% или менее (не включая 0%) и O: 0,030% или более, соответственно, остальное - железо и сопутствующие примеси, в котором
2
частицы Ti-содержащего оксида, содержащие Ti при 20% или более и имеющие эквивалентный диаметр окружности от 0,15 до 1,0 мкм, присутствуют в количестве 5000/мм или более, и
количество V в расчете на общую массу металла сварного шва, присутствующего в виде соединения в металле сварного шва, составляет 0,002% или более, при этом
средний эквивалентный диаметр окружности V-содержащего карбида, присутствующего в металле сварного шва, составляет 15 нм или менее.
2. Металл сварного шва по п. 1, дополнительно содержащий по меньшей мере один из следующих элементов:
Cr: 2,0% или менее (не включая 0%),
Nb: 0,15% или менее (не включая 0%),
Cu: 1,0% или менее (не включая 0%),
Al: 0,020% или менее (не включая 0%),
Zr: 0,10% или менее (не включая 0%), и
B: 0,0050% или менее (не включая 0%).